(57)【特許請求の範囲】
【請求項１】
自動発火性エンハンサー剤組成物であって、
（ａ）５−アミノテトラゾール ３〜２５重量％
（ｂ）ホウ素 ５〜３０重量％
（ｃ）硝酸カリウム ５０〜８５重量％
（ｄ）三酸化モリブデン ０．２〜１０重量％
の上記各成分を上記各組成比で含有し、
その発熱量が４５００Ｊ/ｇ以上であることを特徴とする自動発火性エンハンサー剤組成物。
【請求項２】
自動発火性エンハンサー剤組成物であって、
（ａ）５−アミノテトラゾール ５〜１５重量％
（ｂ）ホウ素 １６〜２５重量％
（ｃ）硝酸カリウム ６０〜８０重量％
（ｄ）三酸化モリブデン １〜７重量％
の上記各成分を上記各組成比で含有し、
その発熱量が４５００Ｊ/ｇ以上であることを特徴とする自動発火性エンハンサー剤組成物。
【請求項３】
発熱量が６０００Ｊ/ｇ以上である請求項１又は２に記載の自動発火性エンハンサー剤組成物。
【請求項４】
１００ｇ当たりの発生ガスモル数が０．５〜２．０molであることを特徴とする請求項１又は２に記載の自動発火性エンハンサー剤組成物。
【発明の詳細な説明】
【０００１】
【発明の属する技術分野】
本発明は、自動車用エアバック装置のガス発生器に用いられるエンハンサー剤（伝火剤）として使用可能な新規火薬組成物に関するものであり、高い発熱量を維持しながら、自動発火性を持つことを特徴とする。
【０００２】
【従来の技術】
エアバック装置は、自動車乗員の安全性向上のため、近年広く採用されている乗員保護装置である。その原理は、センサが衝突を検知することにより電気信号を発し、ガス発生器を作動させて、エアバックを展開し、乗員の衝突による衝撃をやわらげる働きをする。
【０００３】
このガス発生器が作動する順序としては、センサからの信号をひろったイグナイターがまず発火し、次にエンハンサー剤に伝火した後、ガス発生剤を着火させる。ここで、エンハンサー剤の役目は、ガス発生剤に十分な熱量を与えて、適度な発生ガスにより、ガス発生剤個々の表面を全面着火させることである。これより、ガス発生器は所定の計算どおり、また、着火遅れをすることなく本来の性能を発揮する。したがって、エンハンサー剤に求められる特性は、なるべく発熱量が高く、金属の熱粒子を含むことが理想的である。つまり、熱粒子によってガス発生剤を直接着火させるために温度依存性が少なく、安定した着火性能が得られるためである。従来、使用されているエンハンサー剤には、ホウ素と硝酸カリウムを主成分とする所謂『ボロン硝石』がエンハンサー剤として一般的に使用されている。このエンハンサー剤は、瞬時に燃焼し且つ高い発熱量を発生すること、ホウ素の熱粒子が発生し、着火を促進することなどの利点から多用されている。しかしながらこのボロン硝石の１００ｇ当たりの発生ガスモル数は０．４以下であり、着火性の悪いガス発生剤に対しては発生ガスモルが少ないために着火が不安定になる。
【０００４】
ここで、ガス発生器の容器材質として、ガス発生器の軽量化のために、従来のステンレス（ＳＵＳ）製に代わってアルミニウム製を用いることが普及している。ＳＵＳ製の場合には、高温強度に優れているので、車両火災やガス発生器の焼却処理などの昇温時にも、容器の破壊を生じることなく内部のガス発生剤を燃焼させることが可能であるが、アルミニウム製の場合には、高温における強度が著しく低下するため、車両火災などによりガス発生器が火炎に晒されて内部のガス発生剤が燃焼すると、その燃焼圧力に耐え切れず、容器が破裂して破片が周囲に飛び散り、乗員や周囲にいる人たちに被害を与える恐れがある。そこでエアバック用ガス発生器に要求される項目の中に、斯かる状況下でも容器の破裂などの危険な状態が生じないようにすることが挙げられている。この対策として、ＵＳＰ４，５６１，６５７号に、アルミニウム製容器を用いる場合には、アルミニウムの強度低下が生じる温度よりも低い温度で自動発火する火薬を、容器内面に密着させて配置する方式が提案されている。ここで使用されている自動発火薬は、ニトロセルロースを主成分として構成されているものであり、ニトロセルロース自体は、高温下では長期安定性に欠け、更に、その劣化により自然発火する可能性すらある。このように、ガス発生剤やエンハンサー剤とは別に、新たに自動発火性の火薬組成物を追加する必要があり、コストの面からも有利とは言い難い。
【０００５】
また、自動発火性組成物について、特開平４−２６５２８９号、特開平７−２３２９８９号、特開平８−５０８９７２号、特開平８−５１１２３３号に開示されているものは、先の米国特許と同様に、ガス発生器の内部に何等かの構造物を取り付けたり、イグナイターの点火薬中やエンハンサー剤中に組み込んだりする必要があるため、構造が複雑化し、コストアップの要因となる。再公表ＷＯ９７／２０７８６号には、エンハンサー剤が自動発火性を持つことを特徴とするが、発熱量が３４００Ｊ／ｇと、ボロン硝石の発熱量６７００Ｊ／ｇに比較して低く、金属の熱粒子をほとんど含まないために、ガス発生器の着火後れや、出力不足となる恐れがある。ここで、ガス発生器に求められる自動発火性とは、１８０℃〜２１０℃の範囲で発火することであり、これはアルミニウムの高温における強度低下の観点から好ましい温度範囲といえる。従来のボロン硝石エンハンサーは、発火点が約４７０℃付近であり、ここで述べた自動発火性の機能を呈しない。
【０００６】
【発明が解決しようとする課題】
本発明は、安定した着火性能を得ることができ、且つ自動発火性を備えたエンハンサー剤組成物を提供することにある。これにより、ガス発生器構造を複雑化することなく、自動発火性を持たせることができる。
【０００７】
【課題を解決するための手段】
本発明者らは、上記課題を解決すべく鋭意検討した結果、発熱量が大きく、適度に発生するガス流があり、更に金属熱粒子の発生をバランスよく組み合わせることによって理想的なエンハンサ―剤が得られるという着想をえ、それを具現化することのより本発明を完成するに至ったものである。
【０００８】
すなわち、本発明は、
（１）次の各成分を含み、発熱量が４５００Ｊ/ｇ以上であることを特徴とする自動発火性エンハンサー剤組成物、
（ａ）５−アミノテトラゾール
（ｂ）金属粉末
（ｃ）硝酸カリウム、硝酸ナトリウム及び硝酸ストロンチウムからなる群から選ばれる少なくとも１種以上
（ｄ）三酸化モリブデン
（２）前記金属粉末が、アルミニウム、マグネシウム、マグナリウム、ホウ素、チタン及びジルコニウムからなる群より選ばれる少なくとも１種である（１）に記載の自動発火性エンハンサー剤組成物、
（３）前記自動発火性エンハンサー剤組成物が、次の組成比である（１）に記載の自動発火性エンハンサー剤組成物、
（ａ）５−アミノテトラゾール  ３〜２５重量％
（ｂ）ホウ素  ５〜３０重量％
（ｃ）硝酸カリウム  ５０〜８５重量％
（ｄ）三酸化モリブデン  ０．２〜１０重量％
（４）前記自動発火性エンハンサー剤組成物が、次の組成比である（１）に記載の自動発火性エンハンサー剤組成物、
（ａ）５−アミノテトラゾール  ５〜１５重量％
（ｂ）ホウ素  １６〜２５重量％
（ｃ）硝酸カリウム  ６０〜８０重量％
（ｄ）三酸化モリブデン  １〜７重量％
（５）発熱量が６０００Ｊ/ｇ以上である（１）乃至（４）のいずれか１項に記載の自動発火性エンハンサー剤組成物、
（６）前記自動発火性エンハンサー組成物が１００ｇ当たり発生ガスモル数０．５〜２．０molであることを特徴とする（１）乃至（５）のいずれか１項に記載の自動発火性エンハンサー剤組成物、
に関する。
【０００９】
【発明の実施の形態】
本発明の自動発火性エンハンサー剤組成物は、５−アミノテトラゾール、硝酸カリウム及び／又は硝酸ナトリウム、金属粉末、三酸化モリブデンよりなる自動発火性エンハンサー剤組成物であって、その発熱量が少なくとも４５００Ｊ／ｇ以上、さらに好ましくは６０００Ｊ／ｇ以上であることを特徴とする。また、ガス発生剤組成物１００ｇ当たりの発生ガスモル数が０．５〜２．０molであることを特徴とする。このことにより、本発明の自動発火性エンハンサー剤組成物は、一般的なボロン硝石エンハンサー剤より優れた伝火性を維持しながら自動発火性も発現する。ここで、ガス発生器に求められる自動発火性とは、１８０℃〜２１０℃の範囲で発火することであり、これはアルミニウムの高温における強度低下の観点から必要な温度範囲といえる。
【００１０】
本発明の自動発火性エンハンサー剤組成物について詳しく説明する。５−アミノテトラゾールは含窒素有機化合物の中でも安定性、安全性を含めて極めて取り扱いが容易であり、価格も安価であって、本発明にとって好ましい物質である。また、５−アミノテトラゾールの含有量は、３〜２５重量％がよく、さらに好ましくは、５〜１５重量％の範囲である。５−アミノテトラゾールの含有量は、自動発火性を有するための最低量でもよく、２５重量％以上含有する場合は、エンハンサー剤組成物の発熱量低下、及び金属熱粒子の減少、すなわち、伝火力不足を招き、また、３重量％以下である場合には、自動発火性を発現せず、好ましくない。
【００１１】
酸化剤としては、硝酸カリウム、硝酸ナトリウム及び硝酸ストロンチウムからなる群から選ばれる少なくとも１種からなるものがよい。他の硝酸塩単独では、自動発火性を発現せず、好ましくないが、硝酸カリウム、硝酸ナトリウム及び硝酸ストロンチウムからなる群から選ばれる少なくとも１種と併用することで、自動発火性を発現させることができる。特に、硝酸カリウムは、吸湿性がないことや取り扱いが容易であることより好ましい。酸化剤の含有量は、５０〜８５重量％がよく、さらに好ましくは６０〜８０重量％である。酸化剤の含有量は、５０重量％以下だと酸素供給量が不足して、不完全燃焼のために、有害なＣＯを生成する。８５重量％以上では、発熱量が低下し、伝火力不足となる。
【００１２】
本発明において使用しうる金属粉末は、熱粒子となりうるものであれば特に限定はなく、金属単体の粉末のみならず合金の粉末なども採用することができる。金属粉末の具体例としては、アルミニウム、マグネシウム、マグナリウム、ホウ素、チタン、ジルコニウムが挙げられ、取り扱い危険性の低さや価格の安さから、特にホウ素が好ましい。金属粉末の含有量は多くなるほど発熱量は増加し、金属熱粒子も多くなる。その含有量は、５〜３０重量％がよく、さらに好ましくは、１６〜２５重量％である。含有量が５重量％以下である場合には、発熱量の低下、金属熱粒子の減少を招き、また、３０重量％以上である場合には、相対的に他の成分量が減少し、自動発火性を発現しなくなる。
【００１３】
三酸化モリブデンの含有量は、０．２〜１０重量％がよく、さらに好ましくは１〜７重量％である。三酸化モリブデンの含有量は、自動発火性が発現する最低量でもよく、０．２重量％以下である場合には、自動発火性が発現せず、１０重量％以上添加した場合は著しい発熱量の低下を招く。
【００１４】
また、ガス発生剤組成物１００ｇ当たりの発生ガスモル数が０．５〜２．０molであることが好ましい。発生ガスモル数０．５モル以下である場合は発生ガス流が少ないために着火が不安定となるおそれがある。発生ガスモル数２．０モル以上である場合、発熱量が低くなるためにエンハンサー剤としての性能を十分に発揮できないおそれがある。
【００１５】
また、本発明のエンハンサー剤組成物においては、必要に応じて各種添加剤を添加することができる。使用しうる添加剤としては、バインダー、固結防止剤、成形用助剤等が挙げられる。バインダーとしては、ヒドロタルサイト類や、ニトロセルロース等が例示でき、固結防止剤としては窒化珪素、炭化珪素等が例示でき、成形用助剤としてはステアリン酸マグネシウム、ステアリン酸亜鉛等が例示できる。これら添加剤の本発明のエンハンサー剤組成物に対する含有量は、０．１〜５重量％であるのが好ましい。
【００１６】
次に、本発明のエンハンサー剤組成物における各成分の好ましい組合せについて説明する。金属粉末としてはホウ素がもっとも好ましく、酸化剤としては硝酸カリウムがもっとも好ましい。そして、各成分の好ましい組成比は、５−アミノテトラゾール３〜２５重量％、ホウ素５〜３０重量％、硝酸カリウム５０〜８５重量％、三酸化モリブデン０．２〜１０重量％であり、更に好ましくは、５−アミノテトラゾール５〜１５重量％、ホウ素１６〜２５重量％、硝酸カリウム６０〜８０重量％、三酸化モリブデン１〜７重量％である。そしてこの組成比の範囲において、その発熱量が少なくとも４５００Ｊ／ｇ以上、さらに好ましくは６０００Ｊ／ｇ以上に調整される。なお、発熱量は、着火性の観点から高い方が好ましいが、ガス発生器に用いられるアルミニウム容器の耐熱性の観点から７５００Ｊ／ｇ以下にしておくのが好ましい。
【００１７】
本発明のエンハンサー剤組成物の形状は、粉状、顆粒状、ペレット状のいずれのものでもよく、また混練した薬剤を注型品、もしくは、押し出し成形品としてもよい。成形しうる形状としては、例えば錠剤状、単孔円筒状、多孔円筒状等が挙げられる。
【００１８】
次に本発明のエンハンサー剤組成物の製造法について説明する。本発明のエンハンサー剤組成物は、プレス成形、押し出し成形の何れの方法にても実施可能である。なお、成形後に熱処理を行うことで、エンハンサー剤組成物中を充分に乾燥させ、水分に起因する着火遅れの防止や耐環境性の向上の果たすことができる。
【００１９】
プレス成形を行う場合、まず、燃料成分、及び酸化剤に固結防止剤を添加し、Ｖ型混合機で混合した後に粉砕を行う。粉砕済み燃料成分、粉砕済み酸化剤、成形用助剤を所定量計り取り、Ｖ型混合機で均一に混合した後、プレス成形機に投入した後、熱処理を行う。得られたエンハンサー剤成形体はエンハンサー剤組成物として用いられる。
【００２０】
押し出し成形を行う場合、同様に燃料成分、酸化剤を粉砕し、各成分をスパイラルミキサに計り取り、外割りで８〜２５重量％の水を加え、十分に混練し、粘性を有する湿薬にする。その後、真空混練押出成形機を用いて、所望の形状に押し出し成形し、適宜切断した後、熱処理を行う。このようにして得られた押し出し成形体をエンハンサー剤組成物として用いられる。
【００２１】
次に、本発明のエンハンサー剤組成物に使用する各成分の粒径について説明する。各成分の好ましい粒径は、５−アミノテトラゾールの５０％粒径１〜３０μｍ、硝酸カリウムの５０％粒径２０〜１００μｍ、ホウ素の５０％粒径０．５〜２０μｍ、三酸化モリブデンの５０％粒径１〜４０μｍであり、更に好ましくは、５−アミノテトラゾールの５０％粒径１０〜２０μｍ、硝酸カリウムの５０％粒径４０〜７０μｍ、ホウ素の５０％粒径１〜１５μｍ、三酸化モリブデンの５０％粒径５〜２５μｍである。
【００２２】
本発明の自動発火性エンハンサー剤組成物は、他の含窒素有機化合物を多く含む火薬組成物と違い、含窒素有機化合物、すなわち５−アミノテトラゾールの含有量が、２５重量％以下であり、また、金属粉末を５〜３０重量％の範囲で多量に含有することを特徴としている。これは、本発明の自動発火性エンハンサー剤組成物のガス発生剤を着火させるメカニズムが、高い発熱量と、エンハンサー剤として適当な発生ガスモル数を有し、且つ金属熱粒子によることを基本としており、他の含窒素有機化合物を多く含む火薬組成物のように、高温のガス流のみによってガス発生剤を着火させる方法とは、着火のメカニズムが基本的に異なっていることを示す。本発明の自動発火性エンハンサー剤組成物の発熱量は、ホウ素の含有量に比例して増大してゆくが、ガス発生器が問題なく作動するためには、４５００Ｊ／ｇ以上、さらに好ましくは、６０００Ｊ／ｇ以上の値を持つ必要がある。さらに、本発明の自動発火性エンハンサー剤組成物は、前記５−アミノテトラゾールおよび金属粉末に加えて、硝酸カリウム、硝酸ナトリウム、硝酸ストロンチウム等の酸化剤と三酸化モリブデンを添加することで、自動発火性を持たせたことを特徴としたものである。
【００２３】
【実施例】
実施例により、本発明をより詳細に説明する。
【００２４】
実施例１
まず、５−アミノテトラゾール（５０％粒径、１５μｍ）：１９．５重量部、ホウ素微粉末（５０％粒径、９μｍ）：８．０重量部、三酸化モリブデン（５０％粒径、１７μｍ）：８．０重量部をＶ型混合機により乾式混合した。ついで、ニトロセルロースの酢酸イソアミル溶液（濃度：２重量％）５０重量部（ニトロセルロース換算で１重量部）を加え、乳鉢でさらにスラリー状になるまで混合した。これに、硝酸カリウム（５０％粒径、６０μｍ）：６４．５重量部を加え、さらに均一になるまで混合した。その後、酢酸イソアミルを蒸発させ、１ｍｍ目のメッシュを通し、顆粒状とした。これを１１０℃で５時間乾燥させ、本発明の自動発火性エンハンサー剤組成物を得た。
【００２５】
この自動発火性エンハンサー剤組成物の自動発火性を調べるため、以下の発火待ち試験を行った。図１に示した自動温度調節器付きオイルバス１０にシリコンオイル１１を満たし、更に、内径２ｃｍ長さ２０ｃｍの鉄製筒１２を設置した。そして、ヒータ１３と温度計１４によって、２００℃に保った。鉄製筒１２の中に本発明の自動発火性エンハンサー剤組成物を０．２ｇ投入後、発火もしくは発音するまでの時間を計測した。１分以内に発火もしくは発音が確認された場合、自動発火性を有すると定義づけた。
【００２６】
また、発熱量の測定をボンブカロリーメーターにより行った。ＳＵＳ製の密閉容器中に本発明の自動発火性エンハンサー剤組成物を１．０ｇ計量し、ニクロム線を接触させた状態で蓋を閉じた。これを断熱容器中に水が満たされている中に投入し、ニクロム線を通電させて中のエンハンサー剤組成物を完全燃焼させた。上昇した水の温度と比熱から発熱量を計算した。
【００２７】
また、図２に示されるガス発生器１を用いて、６０Ｌタンクテストを行い、エンハンサー剤組成物の、ガス発生剤に対する着火性を検討した。なお、ガス発生器１は、点火装置２と伝火薬３が配置された中央の点火室７と、その周囲のガス発生剤４が充填された燃焼室８と、さらにその周囲の金網５が配置された冷却フィルタ室９とから構成されている。このガス発生器１を、内容積６０リットルの容器に取り付けた後、ガス発生器１を作動させ、圧力を測定した。ここで、図３に示すように、Ｐ１は容器内の最大到達圧力、ｔ１は点火装置への通電からガス発生器の作動に至るまでの時間、ｔ２はガス発生器の作動から圧力Ｐ１が得られるまでの時間を表す。エンハンサー剤組成物の着火性能はｔ１の時間が４ｍｓ以内であることが求められ、この範囲を越える場合、ガス発生器は作動遅れを発生し、十分な性能を発揮しない。ここでは、点火装置への通電からガス発生器の作動に至るまでの時間ｔ１を示した。
【００２８】
次に、６０Ｌタンクテストで用いたガス発生器内のガス発生剤について説明する。燃料成分として５−アミノテトラゾール（５０％粒径、１５μｍ）：２４．７重量部、および硝酸グアニジン（５０％粒径、３０μｍ）：１１．９重量部、酸化剤成分として硝酸ストロンチウム（５０％粒径、１３μｍ）：５３．４重量部、スラグ形成剤として窒化珪素（５０％粒径、５μｍ）：５．０重量部およびバインダーとして合成ヒドロタルサイト（５０％粒径、１０μｍ）：５．０重量部、をＶ型混合機により乾式混合した。次に、混合粉末全量に対して１５重量部の水を噴霧しながら混合し、その後湿式造粒を行い、粒径１ｍｍ以下の顆粒状にした。この顆粒を加熱乾燥した後、回転式打錠機でプレス成形して、直径５ｍｍ、高さ１．５ｍｍ、のガス発生剤錠剤を得た。この錠剤を図２で示されるガス発生器１に４０ｇ充填し、前記テストに用いた。
【００２９】
前記各試験における測定結果を表１に示す。
【００３０】
実施例２
まず、５−アミノテトラゾール（５０％粒径、１５μｍ）：１１．２重量部、ホウ素微粉末（５０％粒径、９μｍ）：１６．２重量部、三酸化モリブデン（５０％粒径、１７μｍ）：３．０重量部をＶ型混合機により乾式混合した。ついで、ニトロセルロースの酢酸イソアミル溶液（濃度：２重量％）５０重量部（ニトロセルロース換算で１重量部）を加え、乳鉢でさらにスラリー状になるまで混合した。これに、硝酸カリウム（５０％粒径、６０μｍ）：６９．６重量部を加え、さらに均一になるまで混合した。その後、酢酸イソアミルを蒸発させ、１ｍｍ目のメッシュを通し、顆粒状とした。これを１１０℃で５時間乾燥させ、本発明の自動発火性エンハンサー剤組成物を得た。
【００３１】
この、本発明の自動発火性エンハンサー剤組成物について、実施例１の場合と同様に各試験を行い、その結果を表１に示す。
【００３２】
実施例３
５−アミノテトラゾール（５０％粒径、１５μｍ）：８．５重量部、ホウ素微粉末（５０％粒径、９μｍ）１８．７：重量部、三酸化モリブデン（５０％粒径、１７μｍ）：１．５重量部をＶ型混合機により乾式混合した。ついで、ニトロセルロースの酢酸イソアミル溶液（濃度：２重量％）５０重量部（ニトロセルロース換算で１重量部）を加え、乳鉢でさらにスラリー状になるまで混合した。これに、硝酸カリウム（５０％粒径、６０μｍ）：７１．３重量部を加え、さらに均一になるまで混合した。その後、酢酸イソアミルを蒸発させ、１ｍｍ目のメッシュを通し、顆粒状とした。これを１１０℃で５時間乾燥させ、本発明の自動発火性エンハンサー剤組成物を得た。
【００３３】
この、本発明の自動発火性エンハンサー剤組成物について、実施例１の場合と同様に各試験を行い、その結果を表１に示す。
【００３４】
比較例１
一般的にエンハンサー剤組成物として用いられているボロン硝石を以下の手順で調製した。ボロン微粉末：２５．０重量部と硝酸カリウム：７５．０重量部に、ニトロセルロースの酢酸イソアミル溶液（濃度：２重量％）５０重量部（ニトロセルロース換算で１重量部）を加え、乳鉢でさらにスラリー状になるまで混合した。その後、酢酸イソアミルを蒸発させ、１ｍｍ目のメッシュを通し、顆粒状とした。これを１１０℃で５時間乾燥させ、ボロン硝石エンハンサー剤組成物を得た。
【００３５】
この、ボロン硝石エンハンサー剤組成物について、実施例１の場合と同様に各試験を行い、その結果を表１に示す。
【００３６】
比較例２
再公表ＷＯ９７／２０７８６号に実施例１として開示された自動発火性組成物を以下の手順で調製した。５−アミノテトラゾール：３４．２重量部、硝酸カリウム：５６．８重量部、三酸化モリブデン：４．５重量部、合成ヒドロタルサイト：４．５重量部をＶ型混合機により乾式混合した。その後、溶媒として水を添加し、湿式造粒を行い、１ｍｍ目のメッシュを通して顆粒とした。これを１１０℃で５時間乾燥させ、前記自動発火性組成物を得た。
【００３７】
この、自動発火性組成物について、実施例１の場合と同様に各試験を行い、その結果を表１に示す。
【００３８】
比較例３
特開平７−２３２９８９号に開示された自動発火性組成物を以下の手順で調製した。蔗糖：２３．０重量部、塩素酸カリウム：７４．０重量部、酸化マグネシウム：２．０重量部をＶ型混合機により乾式混合した。これに、シリコン樹脂を添加して混練、１ｍｍ目のメッシュを通して造粒した。４８時間放置して硬化させ、前記自動発火性組成物を得た。
【００３９】
この、自動発火性組成物について、実施例１の場合と同様に各試験を行い、その結果を表１に示す。
【００４０】
ここで、表１より、従来多用されているボロン硝石組成物（比較例１）は、２００℃における発火時間が、１８０秒後においても発火せず、自動発火性を持っていないことがわかる。また、再公表ＷＯ９７／２０７８６号開示組成物（比較例２）、特開平７−２３２９８９号開示組成物（比較例３）は、自動発火性を有しているものの、発熱量が４５００Ｊ／ｇ以下であるために、６０Ｌタンクテストにおいて、ガス発生器の着火遅れを生じ、ガス発生器に要求される性能を満たしていない。ここで、６０Ｌタンクテストにおいて、ガス発生器に求められるｔ１の値は、４ｍｓ以下である。
【００４１】
また、実施例１〜３より、本発明の自動発火性エンハンサー剤組成物は、４５００Ｊ／ｇ以上の発熱量を持ちながら、自動発火性も有しており、６０Ｌタンクテストにおいて、着火遅れは、認められない。
【００４２】
0004131486.tif 000002
【００４３】
【発明の効果】
本発明の自動発火性エンハンサー剤組成物は、ガス発生剤に対する着火性が良好で、且つ自動発火性を備えているため、ガス発生器の構造簡素化に寄与する。
【図面の簡単な説明】
【図１】各実施例、比較例で使用した発火待ち試験装置図である。
【図２】各実施例、比較例で使用したガス発生器の構造を示す要部断面模式図である。
【図３】本発明の自動発火性エンハンサー剤組成物を用いたガス発生器を作動して得られた６０Lタンクテストの燃焼状態を、時間と圧力の関係で示すグラフである。
【符号の説明】
１．ガス発生器
２．点火装置
３．伝火薬
４．ガス発生剤
５．金網
６．ガス放出孔
７．点火室
８．燃焼室
９．冷却フィルタ室
１０．オイルバス
１１．シリコンオイル
１２．鉄製筒
１３．ヒータ
１４．温度計
P１  最大到達圧力
t１  作動開始までの時間
t２  作動からP1に到るまでの時間
【図１】
0004131486.tif 000003
【図２】
0004131486.tif 000004
【図３】
0004131486.tif 000005